(57)【要約】【課題】  ポリウレタンを効率よく分解する。【解決手段】  フェントン試薬と不飽和脂肪酸の存在下で、ポリウレタンを分解する。【選択図】  無し【特許請求の範囲】
【請求項１】
フェントン試薬と不飽和脂肪酸の存在下で、ポリウレタンを分解することを特徴とするポリウレタン分解方法。
【請求項２】
上記不飽和脂肪酸はリノール酸であることを特徴とする請求項１記載のポリウレタン分解方法。
【請求項３】
上記不飽和脂肪酸は1mM〜40mMの濃度で存在することを特徴とする請求項１記載のポリウレタン分解方法。
【請求項４】
更に光照射下で、ポリウレタンを分解することを特徴とする請求項１記載のポリウレタン分解方法。
【請求項５】
分解対象のポリウレタンがエーテル型ポリウレタンを主成分とすることを特徴とする請求項１記載のポリウレタン分解方法。
【請求項６】
フェントン試薬と不飽和脂肪酸とを主成分とするポリウレタン分解剤。
【請求項７】
上記不飽和脂肪酸はリノール酸であることを特徴とする請求項６記載のポリウレタン分解剤。
【請求項８】
上記不飽和脂肪酸を1mM〜40mMの濃度で含むことを特徴とする請求項６記載のポリウレタン分解剤。
【請求項９】
フェントン試薬と不飽和脂肪酸の存在下で処理することを特徴とするポリウレタン含有廃棄物処理方法。
【請求項１０】
上記不飽和脂肪酸はリノール酸であることを特徴とする請求項９記載のポリウレタン含有廃棄物処理方法。
【請求項１１】
上記不飽和脂肪酸は1mM〜40mMの濃度で存在することを特徴とする請求項９記載のポリウレタン含有廃棄物処理方法。
【請求項１２】
更に光照射下で処理することを特徴とする請求項９記載のポリウレタン含有廃棄物処理方法。
【請求項１３】
分解対象のポリウレタン含有廃棄物がエーテル型ポリウレタンを有することを特徴とする請求項９記載のポリウレタン含有廃棄物処理方法。
【請求項１４】
フェントン試薬と不飽和脂肪酸とを主成分とするポリウレタン含有廃棄物処理剤。
【請求項１５】
上記不飽和脂肪酸はリノール酸であることを特徴とする請求項１４記載のポリウレタン含有廃棄物処理剤。
【請求項１６】
上記不飽和脂肪酸を1mM〜40mMの濃度で含むことを特徴とする請求項１４記載のポリウレタン含有廃棄物処理剤。
【発明の詳細な説明】
【技術分野】
【０００１】
本発明は、様々な工業製品等に含まれるポリウレタンを分解処理する際に適用されるポリウレタン分解方法及びポリウレタン分解剤、並びにポリウレタン含有廃棄物を分解処理する際に適用されるポリウレタン含有廃棄物処理方法及びポリウレタン含有廃棄物処理剤に関する。
【背景技術】
【０００２】
ポリウレタンは、主鎖中にウレタン結合（-NHCOO-）を有する高分子物質の総称であり、ポリオールとポリイソシアネートとの付加重合により合成されるものである。ポリウレタンは、ポリオールの種類によってエステル型ポリウレタンとエーテル型ポリウレタンとに大別される。
【０００３】
また、ポリウレタンは、例えば、自動車等のシート、衣類の繊維、靴のクッション、接着剤及び塗料等の工業製品に広く使用されている。ポリウレタンを含む工業製品の製造過程、或いは、不要となった工業製品自体は、ポリウレタン含有廃棄物として何らかの処理を経なければならない。例えば、ポリウレタン含有廃棄物は、焼却処理、化学的分解処理或いは生分解処理等によって減容化され、最終的に廃棄される。
【０００４】
ポリウレタンの生分解処理としては、一般に、エステル型ポリウレタンがエーテル型ポリウレタンと比較して容易に分解されうることから、エステル型ポリウレタンを対象として所定の菌を用いて行っている。例えば、特許文献１及び特許文献２には、細菌が生産する酵素（エステラーゼ）が、エステル型ポリウレタンのエステル結合を切断し、分解する技術（微生物、酵素）が開示されている。
【０００５】
なお、エーテル型ポリウレタンは、分子中にエーテル結合やウレタン結合といった自然界にはあまり存在していない結合を有しているため、難分解性であることが知られている。エーテル型ポリウレタンを分解処理するための有効な方法としては特に知られていないのが現状である。
【０００６】
一方、フェントン試薬は、過酸化水素と鉄(II)塩とを混合した酸化呈色試薬である。酸化機構は以下の反応により水酸化ラジカル・OHを発生するためと考えられている。
H2O2 + Fe2+ → Fe3+ + HO- + ・OH
【０００７】
この反応は、フェントン反応と呼ばれる。フェントン反応により発生した水酸化ラジカルは、迅速な有機化学物質の酸化分解に対して有用な活性酸素種である。例えば、フェントン試薬を用いて、固体中に含まれるダイオキシンを分解する方法(特許文献３)、有機性排水中に沈殿させた汚泥を酸化分解する方法(特許文献４)及び有機物含有廃水中の有機物を分解する方法(特許文献５)が開示されている。
【０００８】
【特許文献１】特開平9-201192号公報
【特許文献２】特開平9-224664号公報
【特許文献３】特開2000-197867号公報
【特許文献４】特開平3-106493号公報
【特許文献５】特開平10-277568号公報
【発明の開示】
【発明が解決しようとする課題】
【０００９】
そこで、本発明は、上述したような実状に鑑み、ポリウレタンを効率よく分解できるポリウレタン分解方法及び分解剤、並びにポリウレタン含有廃棄物処理方法及び処理剤を提供することを目的とする。
【課題を解決するための手段】
【００１０】
上述した目的を達成するため、本発明者が鋭意検討した結果、フェントン試薬と不飽和脂肪酸の存在下においてポリウレタン分解が効率よく進行することを見出し本発明を完成するに至った。
【００１１】
すなわち、本発明は、フェントン試薬と不飽和脂肪酸の存在下で、ポリウレタンを分解することを特徴とするポリウレタン分解方法である。不飽和脂肪酸としては、例えばリノール酸を用いることができる。また、不飽和脂肪酸は、1mM〜40mMの濃度で存在させることが好ましい。
【００１２】
さらに、本発明は、更に光照射下で、ポリウレタンを分解することを特徴とする上記ポリウレタン分解方法である。
【００１３】
さらに、本発明は、分解対象のポリウレタンがエーテル型ポリウレタンを主成分とすることを特徴とする上記ポリウレタン分解方法である。
【００１４】
さらに、本発明は、フェントン試薬と不飽和脂肪酸とを主成分とするポリウレタン分解剤である。不飽和脂肪酸としては、例えばリノール酸を用いることができる。また、不飽和脂肪酸を1mM〜40mMの濃度で含むことが好ましい。
【００１５】
さらに、本発明は、フェントン試薬と不飽和脂肪酸の存在下で処理することを特徴とするポリウレタン含有廃棄物処理方法である。不飽和脂肪酸としては、例えばリノール酸を用いることができる。また、不飽和脂肪酸は、1mM〜40mMの濃度で存在させることが好ましい。
【００１６】
さらに、本発明は、更に光照射下で処理することを特徴とする上記ポリウレタン含有廃棄物処理方法である。
【００１７】
さらに、本発明は、分解対象のポリウレタン含有廃棄物がエーテル型ポリウレタンを有することを特徴とする上記ポリウレタン含有廃棄物処理方法である。
【００１８】
さらに、本発明は、フェントン試薬と不飽和脂肪酸とを主成分とするポリウレタン含有廃棄物処理剤である。不飽和脂肪酸としては、例えばリノール酸を用いることができる。また、不飽和脂肪酸を1mM〜40mMの濃度で含むことが好ましい。
【発明の効果】
【００１９】
本発明に係るポリウレタン分解方法及び分解剤によれば、ポリウレタンを効率よく分解することができる。また、本発明に係るポリウレタン含有廃棄物処理方法及び処理剤によれば、ポリウレタンを含む廃棄物を効率よく処理することができる。
【発明を実施するための最良の形態】
【００２０】
以下、本発明を詳細に説明する。
本発明に係るポリウレタン分解方法（以下、単にポリウレタン分解方法と呼ぶ）は、フェントン試薬及び不飽和脂肪酸の存在下で、ポリウレタンを含有する対象物を処理する方法である。
フェントン試薬とは、過酸化水素と鉄(II)塩とを混合した酸化呈色試薬である。
【００２１】
フェントン試薬の酸化機構は、以下の反応により水酸化ラジカル・OHを発生するためと考えられている。
H2O2 + Fe2+ → Fe3+ + HO- + ・OH
【００２２】
この反応は、フェントン反応と呼ばれる。フェントン反応により発生した水酸化ラジカルは、迅速な有機化学物質の酸化分解に対して有用な活性酸素種である。
【００２３】
ポリウレタン分解方法においては、フェントン試薬として、過酸化水素(以下、H2O2と呼ぶ)と鉄(II)塩との混合物を使用することができる。鉄(II)塩としては、硫酸鉄(II)(以下、FeSO4と呼ぶ)、フマル酸第一鉄、シュウ酸第一鉄、塩化第一鉄、クエン酸第一鉄ナトリウム、グルコン酸第一鉄、クエン酸第一鉄、オロチン酸第一鉄及び酢酸第一鉄を使用することができる。
【００２４】
ポリウレタンの分解方法において、フェントン試薬の構成要素としての鉄(II)塩の濃度は、例えば0.1〜50mM、好ましくは0.5〜10mM、より好ましくは、1〜5mMとすることが好ましい。また、フェントン試薬の構成要素としてH2O2の濃度は、例えば5〜100mM、好ましくは10〜50mM、より好ましくは、15〜25mMとすることが好ましい。
【００２５】
一方、ポリウレタン分解方法においては、不飽和脂肪酸として、リノール酸を使用することができる。リノール酸以外の不飽和脂肪酸としては、例えば、リノレン酸、アラキドン酸及びオレイン酸を使用することができる。
【００２６】
ポリウレタンの分解方法において、例えば不飽和脂肪酸の濃度を1〜40mM、好ましくは3〜30mM、より好ましくは、5〜20mMとすることが好ましい。
【００２７】
さらに、ポリウレタン分解方法においては、光照射下でポリウレタンを含有する対象物を処理することができる。光照射により、フェントン反応が促進する。従って、光照射下で処理することによって、ポリウレタンの分解を促進させることができる。
【００２８】
光照射は、例えば、キセノンランプ、ハロゲンランプ、蛍光ランプ、白熱電球及びLEDランプを光源として行うことができる。波長範囲としては、400nm〜800nmが挙げられる。
【００２９】
一方、ポリウレタン分解方法では、ポリウレタンを含むものであれば如何なるものも対象物とすることができる。具体的に対象物としては、ポリウレタンを用いて製造された各種工業製品又はその廃棄物、或いは、当該工業製品及び廃棄物を前処理した処理物を挙げることができる。工業製品としては、例えば、自動車等のシート、衣類の繊維、靴のクッション、接着剤及び塗料等を挙げることができる。前処理としては、具体的に、工業製品等の対象物をシュレッダー等により粉砕する処理、加熱処理及び加熱・加湿処理等を挙げることができる。
【００３０】
ポリウレタン分解方法では、対象物を、上述したフェントン試薬及び不飽和脂肪酸を含む反応系に接触させることで、当該対象物に含まれるポリウレタンを分解することができる。ここで、ポリウレタン分解方法においては、ポリウレタンとして如何なるモノマー成分を有するポリウレタンをも分解することができるが、特に、分子中にエーテル結合を有するエーテル型ポリウレタンを効率よく分解することができる。
【００３１】
反応系は、例えば、フェントン試薬及び不飽和脂肪酸並びにその他の成分を、適当な緩衝液等に混合することによって調製することができる。調製した反応系に対象物を接触させる際には、反応系に対象物を浸漬するだけでもよいし、反応系に対象物が浸漬した状態で攪拌してもよい。さらに通気しながら反応系に対象物を接触させてもよい。
【００３２】
このとき、反応系の温度は、15〜80℃、好ましくは20〜60℃、より好ましくは30〜50℃の範囲に維持することが好ましい。また、反応系のpHは、3〜9、好ましくは4〜8、より好ましくは4.5〜7の範囲に維持することが好ましい。さらに、反応系に含まれる対象物の割合は、5〜50g/L、好ましくは5〜10g/Lに維持することが好ましい。また、反応時間は、72〜120時間、好ましくは72時間程度で各成分の追加又は新しい反応液に移す等の処理をすることが好ましい。
【００３３】
以上のようなポリウレタン分解方法によれば、対象物に含まれるポリウレタンを効率よく分解することができる。特に、ポリウレタン分解方法によれば、エーテル型ポリウレタンを効率よく分解することができる。また、反応系に光照射した場合には、対象物に含まれるポリウレタンの分解を促進させることができる。
【実施例】
【００３４】
以下、実施例を用いて本発明をより詳細に説明するが、本発明の技術的範囲はこれら実施例に限定されるものではない。
【００３５】
〔実施例１〕
先ず、以下の組成の反応液を調製した。反応液の組成は、10mM酒石酸ナトリウムバッファー（pH4.5）、1mM FeSO4、20mM H2O2、リノール酸を添加する時は0.9、9若しくは45mMのリノール酸とした。
【００３６】
次に、50ml容チューブに反応液10mlを満たし、ポリウレタンテストピース（1cm角）を約50mg添加した。そして、30℃で浸盪しながら反応させた。
【００３７】
反応を10日間行い、1日目、4日目、6日目、8日目及び10日目における重量を測定した。重量測定は、ポリウレタンテストピースを取り出し、よく洗浄し、80℃で8時間乾燥させた後に実施した。
【００３８】
重量測定の結果から算出される重量変化率の経時的推移を図１に示す。なお、図１において、「H2O2/Fe(II)/x1/10LA」は反応液中にH2O2、鉄(II)(以下、Fe(II)と呼ぶ)及び0.9mMリノール酸を含むサンプルを用いた結果であり、「H2O2/Fe(II)/LA」は反応液中にH2O2、Fe(II)及び9mMリノール酸を含むサンプルを用いた結果であり、「H2O2/Fe(II)/x5LA」は反応液中にH2O2、Fe(II)及び45mMリノール酸を含むサンプルを用いた結果であり、「H2O2/Fe(II)」はH2O2及びFe(II)を含むが、リノール酸を含まないサンプルを用いた結果であり、「H2O2」はH2O2を含むが、Fe(II)もリノール酸も含まないサンプルを用いた結果である。また、図１において縦軸は重量変化率を示している。
【００３９】
図１から判るように、フェントン試薬に9mMリノール酸を添加した時のみに、ポリウレタンテストピースの重量減少が示された。すなわち、フェントン試薬に9mMリノール酸を添加した時のみに、ポリウレタン分解反応が進行した。一方、他の濃度のリノール酸を添加してもポリウレタン分解反応は進行しなかった。
【００４０】
〔比較例１〕
比較例１では、反応液の組成において、FeSO4の代わりにFe2(SO4)3、すなわちFe(II)の代わりに鉄(III)(以下、Fe(III)と呼ぶ)を用いた場合のポリウレタン分解反応を検討した。
【００４１】
先ず、1mM FeSO4の代わりに1mM Fe2(SO4)3を用いたこと以外は実施例１と同様に反応液を調製した。
【００４２】
次に、50ml容チューブに反応液10mlを満たし、ポリウレタンテストピース（1cm角）を約50mg添加した。そして、30℃で浸盪しながら反応させた。
【００４３】
反応を10日間行い、1日目、2日目、4日目、6日目、8日目及び10日目における重量を測定した。重量測定は、実施例１と同様の方法で実施した。
【００４４】
重量測定の結果から算出される重量変化率の経時的推移を図２に示す。なお、図２において、「H2O2/Fe(III)/x1/10LA」は反応液中にH2O2、Fe(III)及び0.9mMリノール酸を含むサンプルを用いた結果であり、「H2O2/Fe(III)/LA」は反応液中にH2O2、Fe(III)及び9mMリノール酸を含むサンプルを用いた結果であり、「H2O2/Fe(III)/x5LA」は反応液中にH2O2、Fe(III)及び45mMリノール酸を含むサンプルを用いた結果であり、「H2O2/Fe(III)」はH2O2及びFe(II)を含むが、リノール酸を含まないサンプルを用いた結果であり、「対照」はバッファーのみでFe2(SO4)3、リノール酸及びH2O2を共に含まないサンプルを用いた結果である。また、図２において縦軸は重量変化率を示している。
【００４５】
図２から判るように、いずれのサンプルにおいても重量減少が認められなかった。従って、Fe(II)の代わりにFe(III)を用いた場合には、ポリウレタン分解反応は進行しなかった。
【００４６】
〔実施例２〕
実施例２では、経時的に新たな反応液中に、洗浄せずにポリウレタンテストピースを移した場合のポリウレタン分解反応を検討した。
【００４７】
先ず、実施例１と同様に反応液を調製した。次に、50ml容チューブに反応液10mlを満たし、ポリウレタンテストピース（1cm角）を約50mg添加した。そして、30℃で浸盪しながら反応させた。このとき、5日毎に、テストピースを取り出し、洗浄せずに、新たな上記反応液10mlを含む50ml容チューブに移し、引き続き30℃で浸盪しながら反応させた。
【００４８】
反応を41日間行い、1日目、3日目、6日目、9日目、11日目、15日目、20日目、24日目、30日目、及び41日目における重量を測定した。重量測定は、実施例１と同様の方法で実施した。
【００４９】
重量測定の結果から算出される重量変化率の経時的推移を図３に示す。なお、図３におけるサンプル名は、図１と同じである。また、図３において縦軸は重量変化率を示している。
【００５０】
図３から判るように、9mMリノール酸を含む反応液にポリウレタンテストピースを添加した場合だけ、重量減少が開始直後から観察された。30日目には、ポリウレタンテストピースの原型は崩れ、90％以上の重量減少が示された。
【００５１】
〔実施例３〕
実施例３では、反応液中に経時的にH2O2、Fe(II)及びリノール酸のいずれか又は組み合わせを追添加した場合のポリウレタン分解反応を検討した。
【００５２】
先ず、以下の反応液を調製した。反応液の組成は、10mM酒石酸ナトリウムバッファー（pH4.5）、1mM FeSO4、20mM H2O2及び9mMリノール酸であった。
【００５３】
次に、50ml容チューブに反応液10mlを満たし、ポリウレタンテストピース（1cm角）を約50mg添加した。そして、30℃で浸盪しながら反応させた。このとき、5日毎に、20mM H2O2、1mM FeSO4及び9mMリノール酸のいずれか又は組み合わせを追添加し、引き続き30℃で浸盪しながら反応させた。
【００５４】
反応を47日間行い、1日目、4日目、6日目、8日目、11日目、18日目、22日目、27日目、32日目、36日目、41日目、及び47日目における重量を測定した。重量測定は、実施例１と同様の方法で実施した。
【００５５】
重量測定の結果から算出される重量変化率の経時的推移を図４に示す。なお、図４において、「H2O2/Fe(II)/LA」はH2O2、FeSO4及びリノール酸の全てを追添加したサンプルを用いた結果であり、「H2O2/Fe(II)」はH2O2及びFeSO4を追添加したサンプルを用いた結果であり、「H2O2/LA」はH2O2及びリノール酸を追添加したサンプルを用いた結果であり、「Fe(II)/LA」はFeSO4及びリノール酸を追添加したサンプルを用いた結果であり、「H2O2」、「Fe(II)」及び「LA」は、H2O2、FeSO4及びリノール酸をそれぞれ単独で追添加したサンプルを用いた結果である。また、図４において縦軸は重量変化率を示している。
【００５６】
図４から判るように、H2O2、FeSO4及びリノール酸の全てを追添加したサンプルとFeSO4及びリノール酸を追添加したサンプルとにおいて同等の重量減少が経時的に観察された。H2O2、FeSO4及びリノール酸の全てを追添加したサンプルにおいて32日目には、FeSO4及びリノール酸を追添加したサンプルにおいて36日目には、ポリウレタンテストピースの原型は崩れ、90％以上の重量減少が示された。さらにリノール酸を追添加した全てのサンプルでは良好にポリウレタン分解反応が進行した。
【００５７】
〔実施例４〕
実施例４では、リノール酸以外の不飽和脂肪酸の種類について検討した。
先ず、以下の組成の反応液を調製した。反応液の組成は、10mM酒石酸ナトリウムバッファー（pH4.5）、1mM FeSO4、20mM H2O2、各種不飽和脂肪酸を添加する時は9mMの不飽和脂肪酸とした。
【００５８】
次に、50ml容チューブに反応液10mlを満たし、ポリウレタンテストピース（1cm角）を約50mg添加した。そして、30℃で浸盪しながら反応させた。反応を11日間行い、1日目、4日目、6日目、8日目及び11日目における重量を測定した。重量測定は、実施例１と同様の方法で実施した。
【００５９】
重量測定の結果から算出される重量変化率の経時的推移を図５に示す。なお、図５において、「H2O2/Fe(II)/リノレン酸」は反応液中にH2O2、Fe(II)及びリノレン酸を含むサンプルを用いた結果であり、「H2O2/Fe(II)/オレイン酸」は反応液中にH2O2、Fe(II)及びオレイン酸を含むサンプルを用いた結果であり、「H2O2/Fe(II)/アラキドン酸」は反応液中にH2O2、Fe(II)及びアラキドン酸を含むサンプルを用いた結果であり、「H2O2/Fe(II)/LA」は反応液中にH2O2、Fe(II)及びリノール酸を含むサンプルを用いた結果であり、「H2O2/Fe(II)/アラキジン酸」は反応液中にH2O2、Fe(II)及びアラキジン酸を含むサンプルを用いた結果である。また、図５において縦軸は重量変化率を示している。
【００６０】
図５から判るように、リノール酸又はリノレン酸を含むサンプルにおいて、有意なポリウレタンテストピースの重量減少が示された。従って、H2O2及びFe(II)と共存してポリウレタンを分解する不飽和脂肪酸は、リノール酸以外にはリノレン酸が考えられた。
【００６１】
〔実施例５〕
実施例５では、ポリウレタン分解反応における光の影響を検討した。
先ず、以下の組成の反応液を調製した。反応液の組成は、10mM酒石酸ナトリウムバッファー（pH4.5）、1mM FeSO4、20mM H2O2、リノール酸を添加する時は9mM若しくは45mMのリノール酸とした。
【００６２】
次に、50ml容チューブに反応液10mlを満たし、ポリウレタンテストピース（1cm角）を約50mg添加した。そして、30℃で浸盪しながら反応させた。このとき、5日毎に、テストピースを取り出し、洗浄せずに新たな上記反応液10mlを含む50ml容チューブに移し、引き続き30℃で浸盪しながら反応させた。なお反応を暗条件で行う場合には、チューブをアルミホイルで遮光した。
【００６３】
反応を20日間行い、1日目、3日目、6日目、8日目、10日目、及び20日目における重量を測定した。重量測定は、実施例１と同様の方法で実施した。
【００６４】
重量測定の結果から算出される重量変化率の経時的推移を図６に示す。なお、図６において、「H2O2/Fe(II)/LA」は反応液中にH2O2、Fe(II)及び9mMリノール酸を含むサンプルを用いて、明条件下で反応を行った結果であり、「H2O2/Fe(II)/x5LA」は反応液中にH2O2、Fe(II)及び45mMリノール酸を含むサンプルを用いて、明条件下で反応を行った結果であり、「H2O2/Fe(II)」は反応液中にH2O2及びFe(II)を含み、リノール酸を含まないサンプルを用いて、明条件下で反応を行った結果である。さらに、「H2O2/Fe(II)/LA-暗」は反応液中にH2O2、Fe(II)及び9mMリノール酸を含むサンプルを用いて、暗条件下で反応を行った結果であり、「H2O2/Fe(II)/x5LA-暗」は反応液中にH2O2、Fe(II)及び45mMリノール酸を含むサンプルを用いて、暗条件下で反応を行った結果であり、「H2O2/Fe(II)-暗」は反応液中にH2O2及びFe(II)を含み、リノール酸を含まないサンプルを用いて、暗条件下で反応を行った結果である。また、図６において縦軸は重量変化率を示している。
【００６５】
図６から判るように、明条件及び暗条件のいずれにおいても、H2O2、Fe(II)及び9mMリノール酸を含むサンプルのみにおいてポリウレタンテストピースの重量減少が示された。さらに、H2O2、Fe(II)及び9mMリノール酸を含むサンプルを明条件及び暗条件で比較すると、明条件下におけるサンプルは、暗条件下におけるサンプルよりも約2倍のポリウレタン分解促進が示された。従って、ポリウレタン分解反応は、明条件下で促進されることが示された。
【図面の簡単な説明】
【００６６】
【図１】ポリウレタン分解反応を行った際の反応日数と重量変化率との関係を示す特性図である。
【図２】反応液の組成において、FeSO4の代わりにFe2(SO4)3を用いてポリウレタン分解反応を行った際の反応日数と重量変化率との関係を示す特性図である。
【図３】経時的に新たな反応液中に、洗浄せずにポリウレタンテストピースを移して、ポリウレタン分解反応を行った際の反応日数と重量変化率との関係を示す特性図である。
【図４】反応液中に経時的にH2O2、Fe(II)及びリノール酸のいずれか又は組み合わせを追添加してポリウレタン分解反応を行った際の反応日数と重量変化率との関係を示す特性図である。
【図５】各種不飽和脂肪酸を用いてポリウレタン分解反応を行った際の反応日数と重量変化率との関係を示す特性図である。
【図６】明条件及び暗条件下でポリウレタン分解反応を行った際の反応日数と重量変化率との関係を示す特性図である。
【図１】
2005048098.tif 000002
【図２】
2005048098.tif 000003
【図３】
2005048098.tif 000004
【図４】
2005048098.tif 000005
【図５】
2005048098.tif 000006
【図６】
2005048098.tif 000007